FR 2654012 A1 19910510 FR 8914527 A 19891106 L'invention a pour objet un nouvel agent liant et une nouvelle composition liante utilisables pour l'agglo- mération de matériaux finement divisés. Elle vise également, en tant que produit indus- triel nouveau, un aggloméré à base de matériau finement divisé contenant ledit nouvel agent liant ainsi qu'un procédé pour préparer ledit aggloméré. Il est connu que de nombreuses activités sont génératrices de matériaux minéraux ou organiques finement divisés En effet, les méthodes d'extraction modernes, de purification ou de séparation induisent la formation importante de fines, en particulier de minerais, de maté- riaux combustibles comme le charbon minéral, le charbon de bois, la lignite, les déchets de bois L'utilisation de ces matériaux finement divisés est souhaitable non seule- ment du point de vue économique mais également du point de vue de la protection de l'environnement Pour ces raisons mais aussi pour des raisons de facilité d'utilisation, il est donc nécessaire d'agglomérer ces fines. D'autres industries sont productrices de poudres qu'il est intéressant de granuler afin d'en simplifier la manutention et l'utilisation Il est par exemple souhai- table de fournir les engrais et les amendements agricoles sous forme de granulés plutôt que de particules solides finement divisées pour éviter le dégagement trop important de poussières lors de la manutention. D'autre part, il est aussi intéressant sur le plan économique d'agglomérer des matériaux se présentant sous forme de fines afin d'en diminuer les coûts de transport. Ces produits agglomérés doivent présenter une solidité en cohésion suffisante pour permettre leur trans- port et leur épandage sans formation importante de pous- sières Leur résistance doit être telle que, lors de leur stockage en vrac, il n'y ait pas de formation de nouvelles fines. Il est connu que certains matériaux s'agglomèrent, se granulent ou se compactent sans que l'on ait besoin de recourir à un liant mais, dans de nombreux cas, il est nécessaire d'utiliser un tel liant afin de pouvoir soit fabriquer des agglomérés dans des conditions satisfaisan- tes, soit conférer auxdits agglomérés des caractéristiques physiques répondant aux exigences de la technique. L'utilisation d'un agent liant permet de porter la résistance mécanique des agglomérés à un niveau suffisant pour éviter les problèmes de formation de fines lors de leur transport ou de leur mise en oeuvre De plus, lors d'un stockage en vrac, les agglomérés traités par un liant ne subissent pas de dommages notables. Les avantages résultant de la mise en oeuvre d'un agent liant sont généralement constatés pour toutes les techniques d'agglomération connues et, entre autres, pour la pression-compaction, la pelletisation, la granulation, la nodulisation, l'extrusion et l'atomisation. D'autre part, le procédé d'agglomération doit être tel qu'il présente un bon rendement pour un prix de revient faible En effet, les matériaux agglomérés ont généralement une faible valeur économique et il est néces- saire de limiter au minimum les surcoûts provoqués par leur mise sous forme d'agglomérés Les critères de qualité finale de produit, de rendement d'agglomération et surtout les considérations économiques limitent sérieusement le domaine de choix des agents liants utilisables pour une fabrication économique d'agglomérés. De nombreux liants ont été proposés pour agglomé- rer divers matériaux On peut citer à titre d'exemples, les alcools polyvinyliques et leurs dérivés, les cellu- loses et leurs dérivés, les lignosulfonates, les amidons et leurs dérivés, les silicates alcalins, le ciment, les argiles et plus particulièrement les bentonites, les goudrons, les brais et les bitumes et enfin les mélasses en associant celles-ci avec de la chaux. L'utilisation de certains de ces liants n'est pas sans inconvénient sur le plan sanitaire En raison de leur toxicité, il est difficile sinon impossible de les uti- liser pour agglomérer certains matériaux On peut citer, parmi de tels agents liants, les goudrons, brais et bitumes. D'autres comme les lignosulfonates sont agressifs de par leur p H et leur composition vis-à-vis des moyens d'agglomération mis en oeuvre De plus, lors de la combus- tion ou lors d'opérations d'étuvage nécessaires au cours des procédés, il y a dégagement de vapeurs nocives riches en acide sulfurique Il en découle que les lignosulfonates sont une cause non négligeable de pollution atmosphérique et de corrosion. D'autres produits comme les alcools polyvinyliques et leurs dérivés, les celluloses et leurs dérivés, les amidons et amidons modifiés par voie physique et/ou chimi- que, possèdent de bonnes propriétés liantes et permettent d'obtenir des agglomérés satisfaisant aux exigences de la technique d'agglomération mais ne répondent pas forcément aux exigences économiques En effet, les doses d'utilisa- tion nécessaires ne permettent généralement pas d'obtenir des agglomérés dans des conditions économiques satisfai- santes. Les argiles sont des produits de prix relativement bas possédant des propriétés liantes mais leur domaine d'application est restreint En outre, il est bien souvent nécessaire de les associer à d'autres liants On peut citer à titre d'exemple les amylacés et dérivés. Quant aux silicates alcalins, ils sont aussi d'un maniement délicat et leur emploi prolongé nécessite parfois des nettoyages fréquents des installations dans lesquelles ils sont utilisés Les mélasses de sucre de betterave ou de canne à sucre sont, quant à elles, d'un emploi aisé et généralement peu onéreux Elles sont souvent employées en association avec de la chaux qui réagit avec la soude présente dans les mélasses pour produire un complexe calcium-saccharose connu sous le nom de saccharate de calcium Ces mélasses sont disponibles en assez grandes quantités de par le monde Mais elles trouvent actuellement, de façon avantageuse, d'autres débouchés, en particulier dans les industries de fermen- tation, notamment la production d'éthanol, si bien que l'on constate aujourd'hui un déficit important en mélasses limitant les possibilités d'utilisation de celles-ci dans les techniques d'agglomération Par conséquent, aucun des liants existants ne permet, dans des conditions économi- quement et écologiquement acceptables, d'obtenir des agglomérés de matériaux finement divisés présentant des caractéristiques mécaniques satisfaisant aux exigences de la technique d'agglomération. L'invention a donc pour but de remédier aux incon- vénients de l'art antérieur et de fournir un agent liant utilisable pour l'agglomération de matériaux finement divisés répondant mieux que ceux qui existent déjà à l'en- semble des exigences de la pratique. La Société Demanderesse a eu le mérite de trouver que ce but était atteint dès lors que l'on utilisait, en tant qu'agent liant, une eau résiduaire de protéinerie de féculerie, en particulier de féculerie de pomme de terre. L'agent liant conforme à l'invention est suscepti- ble d'être obtenu de diverses manières et, en particulier, de résulter du traitement d'effluents de féculerie de pomme de terre connus de l'homme de l'art sous les termes de "eaux de végétation" ou "eaux rouges" dont le principe général d'obtention est rappelé ci-après. Les tubercules de pomme de terre, préalablement nettoyés, sont tout d'abord broyés et/ou râpés La bouillie ou râpure obtenue est ensuite diluée puis géné- ralement centrifugée, par exemple sur des extracteurs de type décanteur centrifuge On obtient ainsi une bouillie concentrée riche en fécule et en matières cellulosiques et un 'overflow" riche en particulier en protéines et qui correspond auxdites eaux de végétation ou eaux rouges, lesquelles sont ensuite traitées au niveau de la protéi- nerie de la féculerie. Il est en particulier connu de l'homme de l'art d'appliquer à ces eaux de végétation ou eaux rouges, un traitement de nature chimique (par exemple un acide) et/ou physique (par exemple un traitement thermique) en vue de procéder à la floculation partielle des protéines qu'elles contiennent. On sépare ensuite, par exemple par centrifugation, les floculats de protéines des eaux de végétation ou eaux rouges, lesquelles peuvent dès lors être considérées comme étant "partiellement déprotéinées". La floculation partielle des protéines contenues dans des eaux de végétation ou eaux rouges issues de fécu- lerie de pomme de terre peut, par exemple, être effectuée selon l'une ou l'autre des variantes décrites dans le brevet français FR 2 256 727 dont la Société Demanderesse est titulaire et, en particulier, être réalisée à un p H de 4,6 à 5,2 en présence de 502 naissant et à une température de 95 à 1050 C. La matière sèche des eaux de végétation ou eaux rouges partiellement déprotéinées ainsi obtenues se situe généralement entre environ 3 et environ 5 %. A titre purement indicatif, de tels produits peuvent, comme exemplifié dans le brevet FR 2 256 727 sus- mentionné, contenir principalement, exprimés en poids sec: % de protéines (N x 6,25) ou acides aminés, % de cendres, 35 % de composés organiques divers. Il est également connu de l'homme de l'art d'appliquer auxdites eaux de végétation ou eaux rouges, de préférence après que celles-ci ont été partiellement déprotéinées selon l'une quelconque des techniques mises à la disposition de l'homme de l'art, un traitement de concentration aux fins d'en augmenter la matière sèche. Ledit traitement de concentration, de préférence appliqué ultérieurement au traitement de déprotéinisation partielle, peut être effectué de manière connue en soi, par exemple par évaporation et/ou centrifugation On pour- ra faire appel, comme évoqué dans le brevet FR 2 256 727 susmentionné, à un évaporateur à plusieurs effets permet- tant d'obtenir, comme indiqué dans ce document, un produit à 50 % environ de matière sèche utilisable en alimentation animale ou comme milieu biologique pour des fermentations. Il convient de rappeler à cet endroit de la pré- sentation de l'invention que, depuis plusieurs dizaines d'années, les féculiers ont cherché, notamment pour des problèmes de pollution, à valoriser les eaux résiduaires de protéinerie de féculerie, en particulier les eaux de végétation ou eaux rouges partiellement déprotéinées et/ou concentrées. Des voies de valorisation ont notamment été explo- rées dans les domaines de la fermentation et de la bacté- riologie industrielles, de l'alimentation animale et de la production d'alcool lJ Malcher et col, "Die Stàrke", No.5 ( 1966), p 141-154 l Plus récemment, on a pensé à va- loriser les éléments nutritifs contenus dans ces produits en utilisant ces derniers en tant que tels, c'est-à-dire sous forme liquide et non adjuvantée, comme agents ferti- lisants lJ Drent, "Die St&rke", 30 ( 1978), p 387-392 l. Il apparait cependant que, pour des raisons diverses, aucune des susdites voies de valorisation n'a donné pleinement satisfaction à un niveau industriel et il a été proposé, par exemple, de les utiliser en tant que détergents liquides, cependant après avoir, entre autres, été totalement déprotéinés et décolorés lM Baczkowicz et col, n Die Starke", 37 ( 1985), No 7, p 241-248 l. Il reste que jusqu'à ce jour, la valorisation de tels produits issus de féculerie restait problématique, une grande partie de ceux-ci n'étant encore aucunement valorisés mais devant, en outre, pour satisfaire à des exigences de plus en plus strictes en termes de protection de l'environnement, subir un traitement supplémentaire et coûteux de destruction. Or, comme déjà indiqué plus haut, la Société De- manderesse a eu le mérite de trouver que lesdits produits pouvaient valablement être valorisés en tant qu'agents liants utilisables pour l'agglomération de matériaux finement divisés. L'agent liant conforme à l'invention est caracté- risé par le fait qu'il est essentiellement constitué d'une eau résiduaire de protéinerie de féculerie, en particulier de féculerie de pomme de terre et tout particulièrement du type eaux de végétation ou eaux rouges partiellement déprotéinées, présentant un taux de matière sèche compris entre environ 30 et environ 90 %, de préférence compris entre 50 et 75 %. De préférence, ledit agent liant présente un taux d'azote compris entre environ 2 et environ 9 % en poids exprimé par rapport à la matière sèche; plus préférentiel- lement encore, ce taux est compris entre 4 et 6 % en poids. En outre, ledit agent liant présente généralement un taux de potassium compris entre environ 5 et environ % exprimé par rapport à la matière sèche et plus généra- lement entre 12 et 18 % en poids. En vue de l'agglomération de matériaux finement divisés, l'agent liant conforme à l'invention est mis en oeuvre en tant que tel ou au sein d'une composition liante contenant un ou plusieurs autres constituants de toute nature, y compris à caractère également liant ou aptes, par exemple, à augmenter la résistance mécanique et/ou la résistance à l'eau du produit final, à savoir l'aggloméré ou à minimiser les phénomènes d'"efflorescence" pouvant être subis par ledit aggloméré lors de son stockage. Suivant un mode de réalisation avantageux de la susdite composition liante conforme à l'invention, le susdit agent liant conforme à l'invention est associé, en présence ou non d'autres constituants, à un agent durcis- seur, c'est-à-dire apte à en améliorer encore le pouvoir liant. L'agent durcisseur pourra en particulier être choisi dans le groupe des agents alcalins et leurs mélanges, plus préférentiellement dans le groupe des hydroxydes et oxydes de métaux alcalins ou alcalino- terreux et leurs mélanges ou dans le groupe des sels de bases fortes ou faibles et leurs mélanges et notamment les carbonates de métaux alcalins ou alcalino-terreux et leurs mélanges. Un agent durcisseur particulièrement efficace est constitué de chaux hydratée. Selon un mode de réalisation avantageux de la com- position liante, celle-ci contient d'environ 30 à environ % en poids d'agent liant conforme à l'invention et d'en- viron 5 à environ 70 % en poids d'agent durcisseur. Selon un autre mode de réalisation avantageux, la composition liante selon l'invention présente un rapport pondéral entre l'agent durcisseur et l'agent liant compris de préférence entre environ 5/100 et environ 40/100 et, plus préférentiellement, entre 10/100 et 30/100. La susdite composition liante peut, en outre, contenir un ou plusieurs autres constituants de toute nature et, en particulier, un ou plusieurs agents aptes à améliorer la résistance à l'eau de l'aggloméré final. Parmi la gamme de tels agents, l'homme de l'art pourra notamment faire appel à des ciments et/ou des agents hydrophobes organosiliciques et/ou des agents oxy- dants et/ou des résines thermodurcissables, en particulier les résines aminoplastes, résorcine et/ou phénol-formol, la mise en oeuvre de ciment(s) se révélant particulière- ment avantageuse. Par l'expression "matériau finement divisé" dont il a été question plus haut, on désigne plus particuliè- rement tout matériau, de nature minérale et/ou organique, dont la granulométrie est comprise entre 1 pn et 1 cm. Les matériaux finement divisés utilisables pour préparer l'aggloméré conforme à l'invention peuvent notamment être choisis dans le groupe comprenant: les fines de minerai telles que, par exemple, les fines de minerai de fer, éventuellement préréduit, de ferro- manganèse, de chrome et autres, les fines de roches sédimentaires telles que les fines de carbonates de métaux alcalins ou alcalino-terreux, d'argiles, de kiésérite, de sables et autres, les fines de matériaux combustibles telles que les fines de charbon minéral, de charbon de bois, de coke, de lignite, les fines de déchets végétaux, par exemple celles résultant des industries du bois telles que les sciures ou fines de bois, ou résultant des industries agro- alimentaires et autres, les fines d'engrais azotés et/ou potassiques et/ou phosphoriques, les mélanges quelconques d'au moins deux produits cités ci-avant. L'aggloméré conforme à l'invention est caractérisé par le fait qu'il comporte, outre au moins un matériau finement divisé, des proportions efficaces d'au moins un agent liant conforme à l'invention et d'au moins un agent durcisseur. On désigne par proportions efficaces celles qui sont suffisantes pour obtenir l'effet recherché, à savoir l'obtention d'agglomérés pouvant subir un transport et/ou une manipulation et/ou un stockage sans dommages substan- tiels. De façon avantageuse, lesdits agglomérés compor- tent, par rapport au poids total de matériau finement divisé: d'environ 0, 5 à environ 40 % en poids d'agent liant conforme à l'invention, de préférence de 2 à 25 % en poids, d'environ 0,025 à environ 28 % en poids d'agent durcis- seur, de préférence de 0,1 à 15 % en poids. Lesdits agglomérés pourront bien évidemment com- porter, en outre, un ou plusieurs autres composants de toute nature, éventuellement à fonction liante ou aptes, par exemple, à augmenter la résistance mécanique et/ou la résistance à l'eau des agglomérés ou à minimiser les phé- nomènes d'efflorescence" pouvant être subis par ceux-ci lors de leur stockage. En particulier, lesdits agglomérés pourront conte- nir un ou plusieurs agents aptes à améliorer leur résis- tance à l'eau tels que décrits précédemment et notamment un ou plusieurs ciments. Selon un mode de réalisation avantageux d'un aggloméré conforme à l'invention, ce dernier contient d'environ 0,025 à environ 28 % en poids d'au moins un agent apte à en améliorer la résistance à l'eau, cet agent étant de préférence un ciment. Le procédé conforme à l'invention pour préparer l'aggloméré conforme à l'invention est caractérisé par le fait: que l'on sélectionne un matériau finement divisé, un agent liant conforme à l'invention et un agent durcis- seur, que l'on mélange le matériau finement divisé avec soit ledit agent liant, soit l'agent durcisseur, soit avec l'un et l'autre de ces produits ou leur mélange, que l'on soumet le mélange ainsi obtenu à un trai- tement d'agglomération, en présence ou non d'autres cons- tituants. Selon un mode de réalisation avantageux du procédé conforme à 1 ' invention, on prépare tout d' abord une com- position liante conforme à l'invention, on réalise un mélange intime du matériau finement divisé et de ladite composition et on soumet ce mélange au traitement d'agglo- mération, éventuellement en présence d'autres consti- tuants. Selon un autre mode de réalisation du susdit pro- cédé, on soumet l'aggloméré obtenu à l'issue du traitement d'agglomération à un traitement d'étuvage dans des condi- tions de température généralement comprises entre environ 500 C et environ 6000 C. Par ailleurs, la technique d'agglomération mise en oeuvre dans le susdit procédé est choisie préférentielle- ment dans le groupe comprenant la pelletisation, la pression-compactage, la granulation, la nodulisation, l'extrusion, le moulage et l'atomisation. Ces techniques sont en elles-mêmes connues et décrites par exemple dans le brevet EP No O 097 486. En suite de quoi, on dispose désormais d'un nouvel agent liant et d'une nouvelle composition liante propres à la préparation, dans des conditions économiques très satisfaisantes, d'agglomérés à base de matériaux finement divisés présentant des caractéristiques, et notamment une résistance mécanique, au moins égales à celles des agglo- mérés conformes à l'art antérieur. L'invention pourra être encore mieux comprise à l'aide des exemples qui suivent et qui font état de cer- tains modes de réalisation avantageux. EXEMPLE 1 Dans un malaxeur de type ROBOT-COUPE, on intro- duit, d'une part 500 g d'un engrais comprenant 21 % de phosphate tricalcique, 23 % de chlorure de potassium et 56 % de scories potassiques de type THOMAS, d'autre part 25 g d'eau résiduaire de protéinerie de féculerie de pomme de terre consistant en des eaux de végétation ou eaux rouges partiellement déprotéinées, présentant un taux d'azote de % environ exprimé sur sec, un taux de potassium de 15 % environ exprimé sur sec et concentrées à une matière sèche de 55 % On malaxe le mélange pendant une minute, on y introduit alors 10 g de chaux hydratée et on poursuit ensuite le malaxage pendant deux minutes. Le mélange est alors aggloméré par moulage sous forme de pastilles de 5 cm de diamètre et 5 mm de hauteur sous une pression 2 108 Pascal. Les éprouvettes ainsi obtenues présentent une cohésion à vert suffisante pour subir un transport. La résistance de ces éprouvettes déterminée à l'aide d'un compressiomètre INSTRON présente les valeurs suivantes: A vert 200 N Après 24 heures de séchage à température ambiante 500 N Après 1/2 h de séchage à 80 'C 1500 N. Si un engrais de même composition est compacté dans les mêmes conditions en absence de tout liant, on obtient des éprouvettes présentant les résistances sui- vantes déterminées à l'aide d'un compressiomètre INSTRON: A vert 100 N Après 24 heures de séchage à température ambiante 200 N Après 1/2 h de séchage à 800 C 600 N. Cet exemple montre que l'addition de 5 % d'eau résiduaire de protéinerie de féculerie de pomme de terre concentrée à une matière sèche de 55 % et de 2 % de chaux hydratée en poids sec par rapport au poids d'un engrais comprenant 21 % de phosphate tricalcique, 23 % de chlorure de potassium et 56 % de scories potassiques de type THOMAS permet d'obtenir des agglomérés satisfaisant aux exigences de la technique du point de vue de la résistance mécani- que. Dans les exemples 2 à Il qui suivent, on utilise, en tant qu'eau résiduaire de protéinerie de féculerie de pomme de terre, des eaux de végétation ou eaux rouges partiellement déprotéinées présentant généralement un taux d'azote de l'ordre de 5-6 % exprimé sur sec et un taux de potassium de l'ordre de 17-18 % exprimé sur sec La concen- tration de ces produits est, comme indiqué, comprise entre et 70 %. EXEMPLE 2 Dans le même malaxeur que celui utilisé pour l'exemple précédent, on introduit, d'une part 500 g d'un engrais phospho-potassique provenant de la Société SICA à Merville (Nord), ayant une granulométrie inférieure à 1 mm, d'autre part 25 g d'eau résiduaire de protéinerie de féculerie de pomme de terre concentrée à une matière sèche de 55 %. On malaxe le mélange pendant une minute, on y introduit alors 10 g de chaux hydratée et on poursuit ensuite le malaxage pendant deux minutes. Ce mélange est alors compacté dans les mêmes conditions que celles décrites dans l'exemple 1 Les résistances des éprouvettes mesurées comme à l'exemple 1 présentent les valeurs suivantes: A vert 200 N Après 24 heures de séchage à température ambiante 400 N Après 1/2 h de séchage à 80 'C 1000 N. Si un engrais d'une composition identique est com- pacté dans les mêmes conditions en absence de tout liant, on obtient des éprouvettes présentant les résistances sui- vantes mesurées comme à l'exemple 1: A vert 80 N Après 24 heures de séchage à température ambiante 150 N Après 1/2 h de séchage à 800 C 400 N. Cet exemple montre que l'addition de 5 % d'eau résiduaire de protéinerie de féculerie de pomme de terre concentrée à une matière sèche de 55 % et de 2 % de chaux hydratée en poids sec par rapport au poids d'un engrais phospho-potassique permet d'obtenir des agglomérés satis- faisant aux exigences de la technique du point de vue de la résistance mécanique. EXEMPLE 3 Dans un malaxeur de type WARING, on introduit, d'une part 250 g d'oxamide ayant une granulométrie infé- rieure à 200 pm, 12,5 g d'eau résiduaire de protéinerie de féculerie de pomme de terre concentrée à une matière sèche de 55 % et, d'autre part 1, 25 g d'un agent mouillant de type Teepol. On malaxe le mélange pendant trois minutes, on y introduit alors 2,5 g de chaux hydratée et on poursuit le malaxage pendant encore trois minutes supplémentaires. Le mélange est alors aggloméré dans les mêmes conditions qu'à l'exemple 1 La résistance des éprouvettes obtenues, mesurée comme à l'exemple 1, présente les valeurs suivantes: A vert 80 N Après 1 heure de séchage à température ambiante 100 N. Il est impossible d'obtenir des agglomérés d'oxa- mide en absence de tout liant. Cet exemple montre que l'addition de 5 % d'eau résiduaire de protéinerie de féculerie de pomme de terre concentrée à une matière sèche de 55 % et de 2 % de chaux hydratée en poids sec par rapport au poids de l'oxamide permet de produire des agglomérés. EXEMPLE 4 Dans un malaxeur de même type que celui utilisé dans l'exemple 1, on introduit, d'une part 500 g de carbo- nate de calcium qualité SUPER RECALITE ayant une granulo- métrie inférieure à 200 mm et, d'autre part 25 g d'eau résiduaire de protéinerie de féculerie de pomme de terre concentrée à une matière sèche de 55 %. On malaxe le mélange pendant une minute, on y introduit alors 5 g de chaux hydratée puis on poursuit le malaxage pendant deux minutes. Ce mélange est alors compacté dans les mêmes conditions que celles décrites dans l'exemple 1 La résis- tance des éprouvettes, mesurée comme à l'exemple 1, pré- sente les valeurs suivantes: A vert 600 N Après 24 heures de séchage à température ambiante 800 N Après 1 h de séchage à 1800 C 1300 N. Si le carbonate de calcium est compacté dans les mêmes conditions en absence de tout liant, on obtient des éprouvettes présentant les résistances suivantes mesurées comme à l'exemple 1: A vert 100 N Après 24 heures de séchage à température ambiante 150 N Après 1 h de séchage à 180 'C 250 N. Cet exemple montre que l'addition de 5 % d'eau résiduaire de protéinerie de féculerie de pomme de terre concentrée à une matière sèche de 55 % et de 1 % de chaux hydratée en poids sec par rapport au poids sec d'un carbo- nate de calcium permet d'obtenir des agglomérés satisfai- sant aux exigences de la technique du point de vue de la résistance mécanique. EXEMPLE 5 Dans un malaxeur de type ROBOT-COUPE, on intro- duit, d'une part 500 g de cyanamide calcique ayant une granulométrie inférieure à 100 lim et, d'autre part 25 g d'eau résiduaire de protéinerie de féculerie de pomme de terre concentrée à une matière sèche de 55 % On malaxe le mélange pendant une minute, on y introduit alors 5 g de chauxhydratée et on poursuit ensuite le malaxage pendant deux minutes. Le mélange est alors aggloméré suivant un mode identique à l'exemple 1 mais sous une pression 108 Pascal. * Les éprouvettes ainsi obtenues présentent une bonne cohésion à vert permettant de subir un transport sans dommage. La résistance de ces éprouvettes, mesurée comme à l'exemple 1, présente les valeurs suivantes: A vert 500 N Après 24 heures de séchage à température ambiante 1000 N Après 1/2 h de séchage à 80 'C 3000 N. Cet exemple montre que l'addition de 5 % d'eau résiduaire de protéinerie de féculerie de pomme de terre concentrée à une matière sèche de 55 % et de 1 % de chaux hydratée en poids sec par rapport au poids sec de la cyanamide calcique, permet de produire des agglomérés répondant aux exigences de la technique. Si cette même cyanamide calcique est agglomérée dans les mêmes conditions avec 5 % de mélasse de canne à sucre à 70 % de matière sèche et 1 % de chaux hydratée, on obtient alors des éprouvettes dont la résistance mesurée comme à l'exemple 1 présente les valeurs suivantes: A vert 750 N Après 24 heures de séchage à température ambiante 1000 N Après 1/2 h de séchage à 80 'C 1200 N. Cet exemple montre qu'à dose égale, le nouvel agent liant conforme à l'invention est plus efficace que la mélasse dont les propriétés liantes sont bien connues de l'homme de l'art pour l'agglomération de cyanamide. EXEMPLE 6 Dans un malaxeur de type pétrin, on introduit, d'une part 40 kg de fines de minerai de fer préréduit ayant une granulométrie comprise entre 3 et 5 mm et, d'autre part 2,4 kg d'eau résiduaire de protéinerie de féculerie de pomme de terre concentrée à une matière sèche de 70 %. On malaxe le mélange pendant 5 minutes, puis on introduit 800 g de chaux hydratée et on poursuit ensuite le malaxage pendant 5 minutes. Le mélange est alors aggloméré par pression- compactage sur une presse de type SAHUT-CONREUR Parmi les paramètres du traitement, on fournit la pression de réglage qui est de 16,7 10 N 5/m linéaire, la vitesse des zones de presse qui est de 5 tr/min et la puissance de presse qui est de 10 KW. La presse est munie de frettes alvéolaires Le diamètre des alvéoles est de 15,7 mm et leur profondeur est de 9,5 mm. On obtient des agglomérés de fines de minerai de fer présentant une cohésion à vert suffisante pour subir un transport. La résistance de ces agglomérés après une semaine de séchage à température ambiante, déterminée à l'aide d'un compressiomètre de type GEORGES FISHER, est de 300 N. Cet exemple montre que l'addition de 6 % d'eau résiduaire de protéinerie de féculerie de pomme de terre concentrée à une matière sèche de 70 % et de 2 % de chaux hydratée en poids sec par rapport au poids de fines de minerai de fer préréduit permet d'obtenir des agglomérés satisfaisant aux exigences de la technique du point de vue de la résistance mécanique. Si ce même minerai est aggloméré dans les mêmes conditions avec 6 % de mélasse de canne à sucre à 70 % de matière sèche et 2 % de chaux hydratée, on obtient alors des agglomérés dont la résistance après une semaine de séchage à température ambiante, déterminée à l'aide du même compressiomètre PERRIER, présente une valeur ana- logue, à savoir 300 N. Cet exemple montre qu'à matière sèche égale, le nouvel agent liant conforme à l'invention est aussi effi- cace que la mélasse dont les propriétés liantes sont bien connues de l'homme de l'art. EXEMPLE 7 Dans un malaxeur de type HOBART, on introduit, d'une part 2 kg de fines de minerai de fer d'une granulo- métrie inférieure à 800 em et, d'autre part 160 g d'eau résiduaire de protéinerie de féculerie de pomme de terre concentrée à une matière sèche de 70 %. On malaxe le mélange pendant 5 minutes, on y introduit alors 40 g de chaux hydratée et on poursuit ensuite le malaxage pendant 5 minutes. Le mélange est compacté sur une presse à piston équipée d'une cellule de pressage sphérique de 2 cm de rayon Parmi les paramètres de réglage, on fournit la force qui est appliquée au piston qui est de 30000 N. On obtient ainsi des agglomérés de fines de minerai de fer présentant une cohésion à vert suffisante pour subir un transport. La résistance de ces agglomérés, déterminée à l'aide d'un compressiomètre PERRIER, présente les valeurs suivantes: A vert 370 N Après 4 heures de séchage à 1000 C 650 N. Cet exemple montre que l'addition de 8 % d'eau résiduaire de protéinerie de féculerie de pomme de terre concentrée à une matière sèche de 70 % et de 2 % de chaux hydratée en poids sec par rapport au poids de fines de minerai de fer non réduit, permet d'obtenir des agglomérés satisfaisant aux exigences de la technique du point de vue de la résistance mécanique. EXEMPLE 8 Dans un malaxeur de type HOBART, on introduit, d'une part 1 kg de fines de charbon minerai ayant une gra- nulométrie inférieure à l mm et, d'autre part 150 g d'eau résiduaire de protéinerie de féculerie de pomme de terre concentrée à une matière sèche de 60 %. On malaxe le mélange pendant 5 minutes, on y introduit alors 40 g de chaux hydratée et on poursuit le malaxage pendant 5 minutes. Le mélange est compacté sur une presse à piston comme à l'exemple 7 La cellule de compactage est, dans le cas présent, une alvéole de 5 cm de diamètre et de 3 cm de hauteur Parmi les paramètres de réglage, on fournit la force qui est appliquée au piston qui est de 50000 N. On obtient ainsi des agglomérés de fines de char- bon mineral présentant une cohésion à vert suffisante pour subir un transport. La résistance de ces agglomérés, déterminée à l'aide d'un compressiomètre PERRIER, présente les valeurs suivantes: A vert 150 N Après 24 heures de séchage à température ambiante 400 N Après 48 heures de séchage à température ambiante 600 N Après 2 heures de séchage à 100 WC 830 N. Cet exemple montre que l'addition de 15 % d'eau résiduaire de protéinerie de féculerie de pomme de terre concentrée à une matière sèche de 60 % et de 4 % de chaux hydratée en poids sec par rapport au poids de fines de charbon mineral, permet d'obtenir des agglomérés satis- faisant aux exigences de la technique du point de vue de la résistance mécanique. EXEMPLE 9 Dans un malaxeur de type HOBART, on introduit, d'une part 1 kg de fines de charbon mineral ayant une gra- nulométrie inférieure à 1 mm et, d'autre part 150 g d'eau résiduaire de protéinerie de féculerie de pomme de terre concentrée à une matière sèche de 60 %. On malaxe le mélange pendant 5 minutes, on y introduit alors, d'une part 20 g de chaux hydratée et, d'autre part 20 g de ciment LAFARGE de qualité HTS On poursuit alors le malaxage du mélange pendant 5 minutes. Le mélange est compacté dans les mêmes conditions qu'à l'exemple 8. On obtient ainsi des agglomérés de fines de char- bon mineral présentant une cohésion à vert suffisante pour subir un transport. La résistance de ces agglomérés, mesurée comme à l'exemple 8, présente les valeurs suivantes: A vert 200 N Après 24 heures de séchage à température ambiante 450 N Après 48 heures de séchage à température ambiante 700 N Après 2 heures de séchage à 1000 C 1300 N. Ces boulets sont ensuite immergés dans de l'eau froide Il n'est pas observé de désagrégation même après plusieurs semaines d'immersion. Cet exemple montre que l'addition de 15 % d'eau résiduaire de protéinerie de féculerie de pomme de terre, de 2 % de chaux et de 2 % de ciment en poids sec par rapport au poids de fines de matériau combustible, permet d'obte- nir des agglomérés satisfaisant aux exigences de la tech- nique du point de vue de la résistance mécanique et de la tenue à l'eau. EXEMPLE 10 Dans un malaxeur de type HOBART, on introduit, d'une part 500 g de sciure de bois ayant une granulométrie inférieure à 3 mm et, d'autre part 125 g d'eau résiduaire de protéinerie de féculerie de pomme de terre concentrée à une matière sèche de 60 %. On malaxe le mélange pendant 5 minutes, on y introduit alors 25 g de chaux hydratée et on poursuit le malaxage pendant 5 minutes. Le mélange est compact& sur une presse à piston comme à l'exemple 8 Parmi les paramètres de réglage, on fournit la force qui est appliquée au piston qui est de 100000 N. On obtient ainsi des agglomérés de sciure de bois présentant une cohésion à vert suffisante pour subir un transport. La résistance de ces boulets, mesurée comme à l'exemple 8, présente les valeurs suivantes: A vert 1000 N Après 24 heures de séchage à température ambiante 1500 N Après 72 heures de séchage à température ambiante 2000 N. Cet exemple montre que l'addition de 25 % d'eau résiduaire de protéinerie de féculerie de pomme de terre concentrée à une matière sèche de 60 % et de 5 % de chaux hydratée en poids commecial par rapport au poids de sciure de bois, permet d'obtenir des agglomérés satisfaisant aux exigences de la technique du point de vue de la résistance mécanique. EXEMPLE 11 Dans un malaxeur de type ROBOT-COUPE, on intro- duit, d'une part 500 g d'un mélange de 96,3 % de sulfate naturel de magnésium hydraté et 3,7 % de sulfate de sodium et, d'autre part 25 g d'eau résiduaire de protéinerie de féculerie de pomme de terre concentrée à une matière sèche de 55 % On malaxe le mélange pendant une minute, on y in- troduit alors 10 g d'hydroxyde de magnésium et on poursuit ensuite le malaxage pendant deux minutes. Ce mélange est alors aggloméré comme à l'exemple Les éprouvettes ainsi obtenues présentent une cohésion à vert suffisante pour subir un transport. La résistance de ces agglomérés après 1/2 heure de séchage à 800 C, déterminée à l'aide d'un compressiomètre INSTRON, est de 850 N. Cet exemple montre que l'addition de 5 % d'eau résiduaire de protéinerie de féculerie de pomme de terre concentrée à une matière sèche de 55 % et de 2 % d'hydroxyde de magnésium en poids par rapport au poids d'un mélange comprenant 96,3 % de sulfate naturel de magnésium hydraté et 3,7 % de sulfate de sodium, permet d'obtenir des agglo- mérés satisfaisant aux exigences de la technique du point de vue de la résistance mécanique. REVENDICATIONS 1 Agent liant pour i 'agglomération de matériaux finement divisés, caractérisé par le fait qu'il est cons- titué essentiellement d'une eau résiduaire de protéinerie de féculerie, de préférence d'une eau résiduaire de pro- téinerie de féculerie de pomme de terre et, encore plus préférentiellement, d'un produit du type "eaux de végéta- tion" ou "eaux rouges' partiellement déprotéinées. 2 Agent liant selon la revendication 1, caracté- risé par le fait qu'il présente une matière sèche comprise entre environ 30 et environ 90 %, de préférence entre 50 et %. 3 Agent liant selon l'une des revendications 1 et 2, caractérisé par le fait qu'il présente un taux d'azote compris entre environ 2 et environ 9 % en poids exprimé par rapport à la matière sèche, de préférence compris entre 4 et 6 % en poids. 4 Agent liant selon l'une des revendications 1 à 3, caractérisé par le fait qu'il présente un taux de potassium compris entre environ 5 et environ 20 % en poids exprimé par rapport à la matière sèche, de préférence com- pris entre 12 et 18 % en poids. Composition liante pour l'agglomération de matériaux finement divisés, caractérisée par le fait qu'elle contient au moins un agent liant selon l'une des revendications 1 à 4. 6 Composition liante selon la revendication 5, caractérisée par le fait qu'elle contient au moins un agent durcisseur. 7 Composition liante selon la revendication 6, caractérisée par le fait que l'agent durcisseur est choisi parmi les agents alcalins et leurs mélanges, de préférence dans le groupe comprenant les hydroxydes et oxydes de métaux alcalins ou alcalino-terreux et leurs mélanges, les sels de bases fortes ou faibles et leurs mélanges et notamment les carbonates de métaux alcalins ou alcalino- terreux et leurs mélanges. 8 Composition liante selon l'une des revendica- tions 6 et 7, caractérisée par le fait qu'elle contient: d'environ 30 à environ 95 % en poids d'au moins un agent liant selon l'une des revendications 1 à 4, d'environ 5 à environ 70 % en poids d'agent durcisseur, le rapport pondéral entre l'agent durcisseur et ledit agent liant étant compris, de préférence, entre environ /100 et environ 40/100 environ et, plus préférentielle- ment, entre 10/100 et 30/100. 9 Composition liante selon l'une des revendica- tions 5 à 8, caractérisée par le fait qu'elle contient au moins un agent apte à améliorer la résistance à l'eau d'un aggloméré, de préférence au moins un ciment. 10 Aggloméré à base d'au moins un matériau fine- ment divisé, caractérisé par le fait qu'il comporte des proportions efficaces d'au moins un agent liant selon l'une des revendications 1 à 4 et d'au moins un agent durcisseur. 11 Aggloméré à base d'au moins un matériau f ine- ment divisé, caractérisé par le fait qu'il comporte des proportions efficaces d'au moins une composition liante selon l'une des revendications 5 à 9. 12 Aggloméré selon l'une des revendications 10 et 11, caractérisé par le fait que, par rapport au poids de matériau finement divisé, il comprend: d'environ 0,5 à environ 40 % en poids d'agent liant selon l'une quelconque des revendications 1 à 4, de préférence de 2 à 25 % en poids, d'environ 0,025 à environ 28 % en poids d'agent dur- cisseur, de préférence de 0,1 à 15 % en poids. 13 Procédé pour la préparation d'un aggloméré à base d'un matériau finement divisé selon l'une des reven- dications 10 à 12, caractérisé par le fait: que l'on sélectionne un matériau finement divisé, un agent liant selon l'une quelconque des revendications 1 à 4 et un agent durcisseur, que l'on mélange le matériau finement divisé avec soit ledit agent liant, soit l'agent durcisseur, soit avec l'un et l'autre de ces produits ou leur mélange, que l'on soumet le mélange ainsi obtenu à un traitement d'agglomération, en présence ou non d'un ou de plu- sieurs autres constituants, et que l'on soumet éventuellement l'aggloméré obtenu à l'issue du traitement d'agglomération à un traitement d'étuvage dans des conditions de température générale- ment comprises entre environ 500 C et environ 6000 C.